(57)【特許請求の範囲】
【請求項１】
(A) ２５℃における粘度が５０〜１００，０００ｍＰａ・ｓのポリジオルガノシロキサン；１００重量部
(B) 炭素数が８〜１２である１価のアルコール；０．１〜１０重量部
(C) ポリオキシエチレンアルキルエーテル；１〜５０重量部
(D) アルキルアミンオキサイド系化合物；０．１〜１０重量部
(E) ポリオキシエチレンアルキルエーテル酸塩；０．０１〜１０重量部
(F) 水；組成物中の(A) 成分であるシリコーン含有量を０．５〜６０重量％とするような量
よりなるシリコーンエマルジョンからなるコーティング剤組成物。
【請求項２】
(C) ポリオキシエチレンアルキルエーテルのアルキル鎖がＣ８〜Ｃ１０である請求項１記載のコーティング剤組成物。
【発明の詳細な説明】
【０００１】
【発明の属する技術分野】
本発明は、特に貯蔵安定性、希釈安定性及び機械安定性に優れ、ゴム、プラスチックなどの成形品に均一に塗布できるコーティング剤組成物、特にこれら成形品同士のくっつき防止剤として有用なコーティング剤組成物に関するものである。更に、本発明のコーティング剤組成物は、これら成形品の成形時の離型剤としても有用である。
【０００２】
【従来の技術】
従来より、ゴム、合成樹脂の成形時の離型剤、及び成形品同士やその周辺との固着、くっつき、まとわりつきを防止するくっつき防止剤、また製品のフィード、分別、取り出しの際の製品同士やその周囲との装着時の引っかかりの防止をするための潤滑剤として、ポリオルガノシロキサンが用いられている。一般的にはポリシロキサンが高粘度であるため、溶剤もしくはエマルジョンとして希釈して用いられているが、溶剤で希釈した場合では、基材でのソルベントクラックや塗布工程においての安全性が問題となるため、水系であるジメチルシリコーンエマルジョン等が用いられていた（特開昭５７−１１１３９４号公報、特開昭６０−１７９２１１号公報、特開昭６２−２７５７１１号公報、特開昭６２−３９０８号公報、特開平８−１８８７４４号公報、特公昭６３−６２５３８号公報）。
【０００３】
しかしながら、従来提案されているコーティング剤は、離型剤として用いる場合、塗布した際に、撥水性の成形型及び未加硫ゴム材料表面で弾きや液寄りが発生し、未コート部や塗り斑となり、それが原因で離型性の低下や製品外観を損なう問題があった。また、くっつき防止剤として用いる場合にも、その成形品の表面がきわめて疎水性のために未コート部や塗布斑が発生し、成形品にした場合に外観不良をきたし、またくっつきが発生するという問題があった。
【０００４】
また、それらコーティング剤としてはその経済性から循環リサイクルさせて使用されるため、希釈安定性や強い機械的剪断力に対しての安定性も求められている。かかる問題を改善する手段として、例えば特公昭５３−１３５０１号公報ではポリオキシエチレンアルキルフェニルエーテル硫酸ナトリウムを用いることによる機械的安定性を改善する提案が、特開平４−２８５６６５号公報ではポリオキシエチレンアルキルエーテルとポリオキシエチレンアルキルエーテル硫酸塩との組み合わせによる機械的安定性を改善する提案がされているが、その安定性については未だ不十分である。
【０００５】
【発明が解決しようとする課題】
本発明の目的は、特に貯蔵安定性、希釈安定性及び機械安定性に優れ、且つゴム、プラスチックなどの成形品に均一に塗布でき、特にこれら成形品同士のくっつき防止剤として有用なコーティング剤組成物を提供することにある。
【０００６】
【課題を解決するための手段】
本発明者らは、上記した目的を達成するべく鋭意検討した結果、２５℃における粘度が５０〜１００，０００ｍＰａ・ｓのポリジオルガノシロキサン、炭素数が８〜１２である１価のアルコール、ポリオキシエチレンアルキルエーテル、アルキルアミンオキサイド系化合物、ポリオキシエチレンアルキルエーテル酸塩及び水からなるシリコーンエマルジョンを用いることが極めて有効であり、前記の問題点が解決された優れた性能を有するコーティング剤が得られることを見出し、本発明を完成するに至った。
【０００７】
即ち本発明は、
(A) ２５℃における粘度が５０〜１００，０００ｍＰａ・ｓのポリジオルガノシロキサン；１００重量部
(B) 炭素数が８〜１２である１価のアルコール；０．１〜１０重量部
(C) ポリオキシエチレンアルキルエーテル；１〜５０重量部
(D) アルキルアミンオキサイド系化合物；０．１〜１０重量部
(E) ポリオキシエチレンアルキルエーテル酸塩；０．０１〜１０重量部
(F) 水；組成物中の(A) 成分であるシリコーン含有量を０．５〜６０重量％とするような量
よりなるシリコーンエマルジョンからなるコーティング剤組成物である。
【０００８】
【発明の実施の形態】
以下、本発明について詳細に説明する。本発明で用いられる(A) 成分のポリジオルガノシロキサンは、離型作用及びくっつき防止作用を与える成分である。このようなポリジオルガノシロキサンの粘度は、２５℃において５０〜１００，０００ｍＰａ・ｓであり、好ましくは １００〜１０，０００ｍＰａ・ｓである。５０ｍＰａ・ｓ未満では離型及びくっつき防止効果が十分でなく、また１００，０００ｍＰａ・ｓを超えると成形品にくっつき易さやべたつき感が出る。
【０００９】
使用するポリジオルガノシロキサンは、２５℃における粘度が上記範囲内であればよく、その１種類を単独で用いても２種以上混合して用いても良い。
【００１０】
また、使用するポリジオルガノシロキサンは、直鎖状のポリジオルガノシロキサンであることが好ましいが、部分的に分岐や網構造があっても差し支えない。またポリジオルガノシロキサンの末端の官能基としては特に制限はないが、好ましくはメチル基、水酸基、またはメトキシ基であることが好ましい。
【００１１】
ポリジオルガノシロキサン中のケイ素原子に結合した有機基は、メチル基、エチル基、プロピル基、ブチル基、ヘキシル基のようなアルキル基；ビニル基、プロペニル基のようなアルケニル基；フェニル基のようなアリール基；フェネチル基のようなアラルキル基；およびこれら炭化水素基の水素原子の一部がハロゲン原子、ニトリル基などで置換されたものが例示されるが、合成のしやすさなどから、メチル基が好ましい。
【００１２】
(B) 成分は本発明の特徴的成分の一つであり、本組成物の弾きや液寄りの発生を防止するものである。(B) 成分の１価のアルコールとしては、炭素数が８〜１２であることが必要であり、特に炭素数１２のものが好ましい。炭素鎖については直鎖のものでも部分的に分岐していても差し支えない。炭素数が８未満及び１２を超えるアルコールは十分な効果を示さず、また炭素数が１２を超えるアルコールを用いると安定なエマルジョン組成物を得ることができない。
【００１３】
(B) 成分の配合量は、(A) 成分１００重量部に対し０．１〜１０重量部である。０．１重量部未満では弾きや液寄りの発生を防止する効果がなく、１０重量部を超えるとコーティング性が低下し、また安定なエマルジョン組成物を得ることができないためである。
【００１４】
(C) 成分のポリオキシエチレンアルキルエーテルはシリコーンエマルジョンの乳化剤として用いられる。(C) 成分のアルキル基は炭素数８〜２４の１価の炭化水素基を表す。具体例としてはエチルヘキシル基、ノニル基、デシル基、ラウリル基、テトラデシル基、セチル基、ステアリル基等が挙げることができるが、シリコーン含有量が多い場合の粘度低下効果の観点から、炭素数８〜１０が好ましい。また、エチレンオキサイドの付加モル数は１以上であれば特に制限はないが、シリコーンの水への乳化分散の観点から、２〜２０が好ましい。(C) 成分は２種類以上を混合して使用することもでき、その配合量は、(A) 成分１００重量部に対し１〜５０重量部、好ましくは３〜３０重量部である。１重量部未満だと乳化分散安定性の良いエマルジョンを得ることができず、５０重量部を超えると不揮発性分として多量に残存することとなり、シリコーンの特性を阻害することとなる。
【００１５】
(D) 成分のアルキルアミンオキサイド系化合物及び(E) 成分のポリオキシエチレンアルキルエーテル酸塩も本発明の特徴的成分であり、機械的安定性を改善する成分である。(D) 成分のアルキルアミンオキサイド系化合物としてはジメチルアルキルアミンオキサイド、ジエタノールアミンオキサイドなどが挙げられ、さらにそのアルキル基としてはデシル基、ラウリル基、ミリスチル基、ヤシ（ヤシ油等の天然油脂変性基）などが例示される。また、(D) 成分の配合量は、(A) 成分に対し０．１〜１０重量部である。０．１重量部未満では効果を示さず、１０重量部を超えるとコーティング性が低下するためである。またその添加時期としては、エマルジョン調製時の最初から添加しても後から添加してもどちらでも良い。
【００１６】
(E) 成分のポリオキシエチレンアルキルエーテル酸塩のアルキル基は、炭素数８〜２２であることが好ましい。また、酸塩についてはアルカリ金属硫酸塩、アンモニウム硫酸塩、アルカリ金属酢酸塩、アンモニウム酢酸塩などが挙げられる。またそのアルカリ金属としては、例えばナトリウム、カリウム、それら混合物などが挙げられるが、これらに限定されるものではない。エーテル基としてはポリオキシエチレン基が挙げられ、その付加モル数は１以上であれば特に制限はないが、シリコーンの含有量が多い場合の粘度低下効果及び機械的安定性の向上の観点から、１〜１０とすることが好ましい。
【００１７】
(E) 成分の配合量は、(A) 成分１００重量部に対し０．０１〜１０重量部である。０．０１重量部未満であると効果を示さず、１０重量部を超えると逆にエマルジョンの希釈安定性が低下する。またその添加時期としては、エマルジョン調製時の最初から添加しても後から添加してもどちらでも良い。
【００１８】
(F) 成分である水の配合量は特に制限がないが、コーティングのし易さから、組成物中の(A) 成分であるシリコーン含有量を０．５〜６０重量％とするような量であることが好ましい。シリコーン含有量が０．５重量％未満では塗布効率やコーティング性が十分でなく、６０重量％を超えると薄膜塗布性や取扱いが不便である。
【００１９】
本発明のコーティング剤組成物には、必要に応じて消泡剤、増粘剤、顔料、無機粉体、界面活性剤等を適宜配合することは任意である。このように調製された本発明のコーティング剤組成物を使用するコーティング方法は、刷毛塗り、ロールコート、スプレーコート、ナイフコート、ディップコートなどの方法で成形型あるいは未加硫ゴム表面に塗布し常温あるいは加熱で乾燥させてから用いる。
【００２０】
本発明の組成物はゴムやプラスチックのコーティング剤として有用であるが、特にＮＢＲ、ブチルゴム、ＥＰＤＭゴム、ＳＢＲ、ニトリルゴム、アクリルゴム、フッ素ゴムなどの型成形において好適である。
【００２１】
【発明の効果】
本発明の組成物は、特に貯蔵安定性、希釈安定性及び機械安定性に優れ、ゴム、プラスチックなどの成形品に均一に塗布できるコーティング剤組成物であり、特にこれら成形品同士のくっつき防止剤として有用であり、更にこれら成形品の成形時の離型剤としても有用である。
【００２２】
【実施例】
以下、本発明を実施例によって説明する。実施例及び比較例において、部は全て重量部を示す。
実施例１
２５℃における粘度が１０００ｍＰａ・ｓであるポリジメチルシロキサン１００部、ポリオキシエチレンデシルエーテル（エチレンオキサイド；３ｍｏｌ）３部、ポリオキジエチレンデシルエーテル（エチレンオキサイド；１５ｍｏｌ）３部、ラウリルアルコール３部、ラウリルジメチルアミンオキサイド３部、水１２部を加えて均一に混合した後、コロイドミル型乳化機を用いて乳化し、更にラウリルエーテル硫酸ナトリウム（エチレンオキサイド；２ｍｏｌ）６部、水７０部を加えて均一に混合し、エマルジョンを得た。
【００２３】
このエマルジョンについて貯蔵安定性を評価した。また、このエマルジョンを、固形分として１０％となるよう水を用いて希釈し、本発明のコーティング剤組成物を得て、下記の如く物性を評価した。また、希釈安定性、機械安定性も評価した。結果は表１の通りであった。
（物性評価方法）
コーティング組成物の塗布方法としては、固形分として１０％となるよう水で希釈した後、ＮＢＲゴムＯリング（２５ｍｍφ）１０個入りバケットにディップ方法を用いて塗布し、その時の弾き、塗り斑、流れあとの有無を調べた。その後、遠心分離で液切れをさせた後に９０℃にて熱風乾燥を行い、乾燥後の外観（斑、オイルスポット、重なり跡の有無）を調べた。
実施例２〜４
構成物質を表１に示すものに変更した以外は実施例１と同様の方法にてエマルジョンを得て、同様に評価した。
比較例１〜４
構成物質を表１に示すものに変更した以外は実施例１と同様の方法にてエマルジョンを得て、同様に評価した。
【００２４】
【表１】
0003900336.tif 000002